(57)【要約】【課題】  書いた線が高い色整合性または黒色度に優れておりそして含浸処理済みの芯が筆記媒体上で、使用者に心地よく軽快でそして滑らかな筆記感覚並びに引っ掻き感触およびがさつき音の無い筆記感覚を与える良好な滑り性を示す芯の提供。【解決手段】  この課題は、芯が堅く耐曲げ性のケーシングの中に滑動可能に保持されそして芯が含浸剤で処理されている、筆記具、製図具および絵画用具のための焼成された鉛筆芯において、含浸剤が有機変性されたシロキサンであるかまたは含浸剤が少なくとも１種類の有機変性されたシロキサンを含有していることを特徴とする、上記焼成された鉛筆芯によって解決される。【選択図】図１
2007138174.tif 000002
【特許請求の範囲】
【請求項１】
芯が堅く耐曲げ性のケーシングの中に滑動可能に保持されそして芯が含浸剤で処理されている、筆記具、製図具および絵画用具のための焼成された鉛筆芯において、含浸剤が有機変性されたシロキサンであるかまたは含浸剤が少なくとも１種類の有機変性されたシロキサンを含有していることを特徴とする、上記焼成された鉛筆芯。
【請求項２】
有機変性されたシロキサンがポリエーテルシロキサンおよび／またはポリエーテルシロキサン−コポリマーである、請求項１に記載の芯。
【請求項３】
ポリエーテルシロキサンが以下の構造式
【化１】
2007138174.tif 000005
［式中、ｍは２〜２００であり、ｎは２〜２０でありそしてギザギザ線は例えばポリエーテル、アルキル等を意味する。］
を有している、請求項１または２に記載の芯。
【請求項４】
含浸剤が油、ワックスおよび／または溶剤と有機変性シロキサンとの混合物である、請求項１〜３のいずれか一つに記載の芯。
【発明の詳細な説明】
【技術分野】
【０００１】
本発明は、製造後に含浸処理される、筆記具、製図具および絵画用具の芯に関する。
【背景技術】
【０００２】
筆記、製図および絵画用のためのこの種の芯は原則として公知である。
【０００３】
ドイツ特許出願公告第１，２４３，３０５号明細書からは、クレーおよびグラファイトをベースとする焼成された鉛筆芯の製造用成形材料が公知である。この成形材料は濃厚化されそして鉛筆芯にプレス成形され、乾燥され、焼成されそして次にワックス中に浸漬される。
【０００４】
更に特公昭５５−１８２７１号公報からは焼成した芯の製造方法が公知である。この焼成された芯は液体パラフィンの浴中に浸漬され、次いで油中で減圧処理に付される。
【０００５】
芯のこの従来技術の場合には、ワックスおよび／または油で含浸処理されている芯は書いた線の黒色に限界があり、更に基体上での芯の滑り性に欠点があるという問題がある。
【発明の開示】
【発明が解決しようとする課題】
【０００６】
それ故に本発明の課題は、上記の欠点を有しておらずそして書いた線が高い色整合度または黒色度に特徴がありそして含浸処理済みの芯が筆記媒体上で、使用者に心地よく軽快でそして滑らかな筆記感覚、並びに引っ掻き感触およびがさつき音の無い筆記感覚を与える良好な滑り性を示す。
【課題を解決するための手段】
【０００７】
この課題は請求項１に記載の特徴的構成要件で解決される。有利な実施態様は従属形式の請求項から明らかである。
【０００８】
筆記、製図および絵画用の鉛筆芯とは、木材または他の尖らせることのできる材料中に確り挿入されそしてもう一方では堅く耐曲げ性のケーシング中で滑動可能に保持されている芯である。これの例には木材に嵌め込まれた鉛筆芯、機械鉛筆用の細芯、いわゆる印刷用鉛筆および落下式鉛筆（Fallstifte）用芯がある。この場合、芯は一般に約０．３〜６ｍｍの幅の外径を有している。この芯は焼成された芯が有利である。特別な芯、例えばいわゆる大工用太鉛筆の芯も挙げられる。
【０００９】
芯の本発明に従う含浸処理は専ら、焼成された芯に限られず、未焼成の芯、例えば木材に嵌め込まれた鉛筆用芯および多色細芯にも使用できる。
【００１０】
本発明に従う芯は、有機変性されたシロキサン、特にポリエーテルシロキサンおよび／またはポリエーテルシロキサン−コポリマーで含浸処理するのが有利である。
【００１１】
本発明に従って含浸処理された芯で書いた線は均一で、即ち色変化なく均一で、特に高い滑り性および高められた色深さまたは黒さに特徴がある。
【００１２】
含浸処理すべき芯は例えばドイツ特許第３８３５２４１Ｃ２号明細書に記載されている様に製造することができる。この場合、完成芯、ケーシング用芯またはチューブ状芯(Rohrminen)であるかどうかは重要ではない。
【００１３】
その長手軸方向に中空を有するチューブ状芯の含浸処理は、含浸処理される面積が増加し、それによって改善された滑り性の効果が更に強められるという長所をもたらす。
【００１４】
ポリエーテルシロキサン−コポリマーでの芯の含浸処理は例えば浸漬またはスプレーによって行う。浸漬の場合には、５０〜１００℃の範囲の高い温度で２４時間の作用期間が、開口細孔が殆ど完全に満たされるのに有利であることがわかっている。
【００１５】
この場合、含浸処理の期間が含浸剤の粘度に影響され得ることを記しておく。
【００１６】
含浸処理剤は有機変性シロキサンだけより構成されていてもまたは油、ワックス、溶剤および／または他の添加物との混合物として存在してもよい。
【００１７】
以下の表に含浸処理された本発明の芯の黒色度の改善を慣用の含浸処理がなされた芯と比較して示す。測定値が大きければ大きい程、書いた線の黒色が薄い。
【００１８】
【表１】
2007138174.tif 000003
【００１９】
この場合、本発明の解決手段に相応して形成されてる芯が、従来技術に従って製造されそしてシリコーン油で含浸処理されている芯よりも５．６あるいは９．０％だけ高い黒色度を有していることが明らかに認められる。
【００２０】
書いた線の測定された黒色の値はいわゆるＬ．ａ．ｂ−表色系のＬ−値である。芯で書いた線はカテゴリー８０ｇ／ｍ２の試験紙上での２００ｇの垂直筆記圧で得た。
【００２１】
ハンターのＬ．ａ．ｂ−表色系法は、三座標軸に沿った位置によって規定される空間において色試験体を位置付ける。
“Ｌ”−軸は明るさ／暗さに関し、
“ａ”−軸は赤色／緑色に関しそして
“ｂ”−軸は黄色／青色に関する。
【００２２】
二つの試験体の相対的色は、Ｌ−、ａ−およびｂ−差に沿ったそれらの相違する位置によって記載することができる。
【００２３】
以下の図面は、従来技術の芯と本発明の芯との間の相違を目に見えるようにするために、いわゆるMiniTec−表示装置で作製した図を示している。この図から本発明に従って含浸処理された芯で書いた線の黒色度は従来技術に従う芯に比較して明らかに認識できる。MiniTec−装置は、当業者にとって、筆記長さ測定のための自動化実験を行う場合の専門用語である。
添付の図：本発明の溶液のMinitec−表示（左側）および従来技術に従う表示（右側）；
以下に有機変性ポリシロキサンの化学構造を示す：
【００２４】
【化１】
2007138174.tif 000004
【００２５】
［式中、ｍは２〜２００であり、ｎは２〜２０でありそしてギザギザ線は例えばポリエーテル、アルキル等を意味する。］
変性シロキサンは低分子量ポリメチルシロキサンから、個々のメチル基を異なる有機残基に交換することによって誘導される。これらの残基には、例えばポリエーテル、ポリエステルまたは長鎖のアルキル残基がある。
【００２６】
本発明は、筆記具、製図具および絵画用具の芯に関し、該芯は含浸剤で処理されており、その際に含浸剤は少なくとも１種類の有機変性シロキサンを含有している。有機変性シロキサンはポリエーテルシロキサンおよび／またはポリエーテルシロキサン−コポリマーである。
【００２７】
含浸剤は油、ワックス、溶剤および／または他の添加物と有機変性シロキサンとの混合物として存在していてもよい。含浸処理済み芯は焼成された芯および／または未焼成の芯である。
【図面の簡単な説明】
【００２８】
【図１】は本発明の溶液のMinitec−表示（左側）および従来技術に従う表示（右側）である。
【図１】
2007138174.tif 000006